(57)【要約】本発明は、表面を保護又は洗浄するために、前記表面処理方法に関する。より詳細には、本発明は、特に家庭内の壁又は表面を汚れ又はしみから保護するために、室内の壁又は表面を処理することに関する。本発明はまた、室内の表面を保護又は洗浄するために、上記の方法において使用する組成物、キット、及び器具にも関する。本発明は、さまざまな室内の表面（柔軟性で透過性の表面など）、特に塗装壁、壁紙、壁布に適用することができる。【特許請求の範囲】
【請求項１】
家庭内の表面を処理する方法であって、前記方法が、
−基本的に色素を含まない第一の被覆組成物を家庭内の表面の全体又は一部に適用し、保護層を形成する工程、及び
−前記の被覆した表面に洗浄処理又は洗浄性組成物を適用し、被覆した表面から汚れ又はしみを除去する工程を含む方法。
【請求項２】
前記被覆組成物がフッ素化化合物を含む、請求項１に記載の方法。
【請求項３】
塗装壁、壁紙、及び壁布から選択される家庭内の平面を汚れ、しみ、又はその他の悪化から保護する方法であって、前記方法がフッ素化化合物を含む組成物を家庭内の表面の全体又は一部に適用する工程を含む方法。
【請求項４】
前記フッ素化化合物がフッ素化ポリマーで、好ましくはフルオロポリエーテルである、請求項２又は３に記載の方法。
【請求項５】
前記フッ素化化合物が過フッ素化ポリマー、好ましくはパーフルオロポリエーテル、フッ素化ウレタン、若しくはフッ素化ポリウレタンであるか、又はポリカルボキシレートポリマー、好ましくはフッ素化ポリアクリレートである、請求項２〜４のいずれか一項に記載の方法。
【請求項６】
前記フッ素化化合物が官能化して、処理する表面の素材と共に共有結合又は非共有結合を形成する、請求項１〜５のいずれか一項に記載の方法。
【請求項７】
前記フッ素化化合物が、シラン、リン酸、カルボン酸、アルキルアミド、ポリエーテル、スルホン酸、硫酸、及びアミンから選択される１以上の官能基を含む、請求項６に記載の方法。
【請求項８】
前記フッ素化化合物が４００〜４０００の平均分子量を有する、請求項１〜７のいずれか一項に記載の方法。
【請求項９】
前記フッ素化化合物が、好ましくはＸ−ＣＦ２−（Ｏ−Ｃ２Ｆ４）ｎ−（ＯＣＦ２）ｍ−ＯＣＦ２−Ｙ又はＣｌ−（Ｃ３Ｆ６Ｏ）ｎ−ＣＦ２−Ｘ、又はＣｌ−（Ｃ２Ｆ４Ｏ）ｎ−ＣＦ２−Ｘ、又はＸ−ＣＦ２−（Ｏ−Ｃ２Ｆ４）ｎ−（ＯＣ３Ｆ６）ｐ−（ＯＣＦ２）ｍ−ＯＣＦ２−Ｙ、及びこれらの（部分的に）水素添加した形態の式を有するフッ素化ポリマーから選択され、式中、ｍ、ｎ、及びｐはそれぞれ０を含む整数であり、ｍ＋ｎ又はｍ＋ｎ＋ｐは０ではなく、好ましくは５０より下であり、Ｘ及びＹはそれぞれＣＦ３（又はこれの水素添加した形態）、水素原子、塩素原子、若しくは官能基、又は異なるポリマー配列である、請求項２又は３に記載の方法。
【請求項１０】
前記組成物がフッ素系界面活性剤及び／又は溶媒を更に含む、請求項１〜９のいずれか一項に記載の方法。
【請求項１１】
前記フッ素系界面活性剤が、スルホン酸、カルボン酸、硫酸、及びリン酸官能基から選択される官能基を含む、請求項１０に記載の方法。
【請求項１２】
前記組成物が、シラン末端官能基を備えるフルオロポリマー及び、硫酸、スルホン酸、又はリン酸官能基を備えるフッ素系界面活性剤、又はこれらの組み合せを含む、請求項１１に記載の方法。
【請求項１３】
前記組成物が、界面活性剤、香料、安定剤、乳化剤、ポリカルボキシレートポリマー（ポリアクリレート、メタクリレート、又はポリウレタンなど）、増粘剤、静電気防止剤、紫外線防止剤、蛍光増白剤、非フッ素化シリコーン化合物、及び被膜形成ポリマーから選択される１つ以上の添加剤を単独で、又はさまざまに組み合せて更に含む、請求項１〜１２のいずれか一項に記載の方法。
【請求項１４】
前記組成物が基本的に色素を含まず、
０．０１重量％〜４０重量％のフッ素化化合物（フッ素化ポリマーなど）、好ましくは官能化したフッ素化化合物（フッ素化ポリマーなど）、より好ましくは官能化したパーフルオロポリエーテル、
０重量％〜４０重量％のフッ素系界面活性剤、好ましくは官能化したフッ素系界面活性剤、
０重量％〜３０重量％の界面活性剤、
０重量％〜３０重量％の溶媒、特にアルコール、エーテル、又はエステル、
０重量％〜５０重量％の非フッ素化シリコーン化合物、
０重量％〜５０重量％のポリカルボキシレートポリマー、及び
２０重量％〜９９．９重量％の水
を含む、請求項１〜１３に記載の方法。
【請求項１５】
前記組成物が蛍光増白剤を含む、請求項１４に記載の方法。
【請求項１６】
前記組成物がスプレー、刷毛、ローラー、スポンジ、ワイプ、又はモップによって適用される、請求項１〜１５のいずれか一項に記載の方法。
【請求項１７】
前記表面が、塗装壁、壁紙、又は壁布といった家庭内の壁の全体又は一部である、請求項１〜１６のいずれか一項に記載の方法。
【請求項１８】
室内の塗装壁、壁紙、又は壁布の表面に透明被膜を形成する方法であって、前記方法が、フッ素化化合物を含む組成物を前記表面の全体又は一部に適用する工程を含む方法。
【請求項１９】
フッ素化化合物を含む組成物の使用であって、家庭内の塗装壁、壁紙、又は壁布の表面又は素材を処理して前記表面又は素材を汚れ、しみ、又はその他の悪化から保護するための前記組成物の使用。
【請求項２０】
基本的に色素を含まず、好ましくはフッ素化化合物を含む被覆組成物の使用であって、家庭内の表面、より好ましくは塗装壁、壁紙、及び壁布から選択される表面を処理する製品を製造するための前記組成物の使用。
【請求項２１】
家庭内の表面を処理して洗浄する方法であって、前記方法が溶媒及び／又は界面活性剤を含む洗浄性組成物を前記表面に適用する工程を含む、請求項２〜１８に記載の方法。
【請求項２２】
前記洗浄性組成物がフッ素化化合物を含む、請求項２１に記載の方法。
【請求項２３】
前記フッ素化化合物が、ＣＦ３Ｏ−（ＣＦ２−Ｃ２Ｆ４−Ｏ）ｎ−（ＣＦ２Ｏ）ｍ−ＣＦ３（Ｉ）又はＨＦ２−Ｃ−Ｏ−［（ＣＦ２−ＣＦ２−Ｏ）ｎ−（ＣＦ２−Ｏ）ｍ］−ＣＦ２Ｈ（ＩＩ）、又はこれらの水素添加した形態の一般式（官能化していない）の（パー）フルオロポリエーテルである、請求項２２に記載の方法。
【請求項２４】
家庭内用室内壁又は素材を処理するのに好適な組成物であって、前記組成物が、シラン末端官能基を備えるフッ素化化合物及び、硫酸、スルホン酸、カルボン酸、又はリン酸官能基を備えるフッ素系界面活性剤を含む組成物。
【請求項２５】
前記組成物が、界面活性剤、香料、安定剤、乳化剤、ポリカルボキシレートポリマー（ポリアクリレート、メタクリレート、又はポリウレタンなど）、増粘剤、静電気防止剤、紫外線防止剤、蛍光増白剤、非フッ素化シリコーン化合物、及び被膜形成ポリマーから選択される１つ以上の添加剤を単独で、又はさまざまに組み合せて更に含む、請求項２４に記載の組成物。
【請求項２６】
前記組成物が蛍光増白を更に含む、請求項２４に記載の組成物。
【請求項２７】
処理した家庭用室内壁又は素材を洗浄するのに好適な組成物であって、前記組成物が、
−請求項２３で定義した一般式（Ｉ）及び／又は（ＩＩ）の１つ以上のパーフルオロポリエーテル及び水素添加したパーフルオロポリエーテル、
−１つ以上のフッ素系界面活性剤（アルキルアミド官能化したパーフルオロポリエーテルなど）、
−エーテル、ｎ−ブトキシ−プロポキシ−プロパノール、ジ（プロピレングリコール）メチルエーテル、グリコール、アルコール、ヘキサン、又はその他の炭化水素溶媒の中の１つ以上の成分を含む溶媒、及び
−１つ以上の非フッ素系界面活性剤
を含む組成物。
【請求項２８】
家庭内の表面又は素材を処理するキット又は製品であって、前記キット又は製品が、
−基本的に色素を含まず、フッ素化化合物を含む保護組成物、並びに
−溶媒及び／又は界面活性剤を含む洗浄性組成物
を含み、これらの組成物が個別に処方されているキット又は製品。
【請求項２９】
前記洗浄性組成物がフッ素化ポリマーを含む、請求項２８に記載のキット又は製品。
【請求項３０】
家庭内の表面又は素材を処理するキット又は製品であって、前記キット又は製品が、
−官能化したパーフルオロポリエーテルを含む保護組成物、並びに
−フルオロポリマー、好ましくはパーフルオロポリエーテルを含む洗浄性組成物を含み、これらの組成物が個別に処方されているキット又は製品。
【請求項３１】
家庭内の表面又は素材、特に塗装壁、壁紙、及び壁布を処理するキット又は製品（又はプレミックス）であって、前記キット又は製品（又はプレミックス）が、
−基本的に色素を含まず、フッ素化化合物を含む保護組成物、
−塗料、及び
−任意選択的に、保護組成物及び／又は塗料に適合した洗浄性組成物
を含み、これらの組成物が個別に処方されているキット又は製品（又はプレミックス）。
【請求項３２】
前記キットが保護組成物を適用するための器具（例えば、ローラー、スプレー、刷毛、スポンジなど）を更に含む、請求項２８〜３１のいずれか一項に記載のキット。
【発明の詳細な説明】
【０００１】
（技術分野）
本発明は、表面を保護又は洗浄するための表面処理方法に関する。より詳細には、本発明は、室内の壁又は表面、特に家庭内の壁又は表面を汚れ又はしみから保護するために、これらの表面を処理することに関する。また、本発明は、室内の表面を保護又は洗浄するために、上記の方法で使用する組成物、キット、及び器具にも関する。本発明は、柔軟性で透過性の表面などのさまざまな室内の表面に適用することができ、特に塗装壁、壁紙、及び壁布に好適である。
【０００２】
（背景）
室内の壁又は表面、特に家庭内の壁又は表面の洗浄には、その表面、表面の貴重な特性や環境などに影響を与え得るさまざまな劣化の可能性を考慮すると、重大な問題が見受けられる。今日では、表面上の汚れ、しみ、又はその他の劣化は、表面の全体又は一部を塗り直したり、取り替えたりすることによって修復することしかできない。これらは通常、外部の専門業者に依頼しなければならず、非常にお金と時間のかかる解決策である。あるいは、従来の洗剤を使用して、家庭内の表面を洗浄することができる。しかし、これらの方法では、さまざまな種類の汚れやしみを適切に修復できず、通常、表面自体の素材や外観を変化させてしまう。従って、当該技術分野において、室内の表面又は素材、特に家庭内の表面又は素材（塗装壁、壁紙、及び壁布など）を洗浄するための別の方法又は組成物に対する要望がある。
【０００３】
（発明の説明）
本発明は、この問題に対する新たな効果的な解決策を提供する。より詳細には、本発明は、室内の表面又は素材の洗浄に関する新たな取り組みから始まり、これらの表面を保護し、表面自体を変化させることなく、あらゆる種類の汚れやしみを更に効果的に除去できる保護組成物の使用に基づく。従って、本発明は室内の表面の処理に関する新たな概念を初めて提案し、（ｉ）表面を保護して、（ｉｉ）表面の素材や外観を変化させることなく洗浄性を改善させることである。
本発明は、一般に家庭内の表面処理方法に関し、前記方法が、
−基本的に色素を含まない第一の被覆組成物を家庭内の表面の全体又は一部に適用し、保護層を形成する工程、及び
−前記の被覆した表面に洗浄処理又は洗浄性組成物を適用することにより、被覆した表面から汚れ又はしみを除去する工程を含む。
【０００４】
本発明は、表面を処理する新たな取り組みを提案し、表面を劣化（汚れ、しみなど）から保護して、表面の外観や素材を実質的に変化させずに容易に洗浄できるようにする。保護被膜により、液体、汚れなどが吸収されるのを防ぐことができ、その結果、保護被膜下の本来の表面又は素材に影響を与えることなく、紙で拭いたり好適な洗浄性組成物を使用するだけで表面を容易に洗浄できるようになる。
本発明では２つの異なる成分を用いることができる。１つは保護する成分であり、もう１つは保護成分で保護した表面を洗浄する成分である。
【０００５】
保護製剤は、一般に処理する表面と結合して保護被覆を形成することができる１つ以上の被覆剤を含む液体組成物（好ましくは水性組成物、又はゲル、ペーストなど）である。より好ましくは、使用する被覆剤は化学的に表面と結合することができ、こぼれ染み、汚れ、しみから永続的に保護して、表面の外観を変化させないように、基本的に透明な被覆（又は被膜）を形成することができる。前記の液体組成物は、限定はされないが、好ましくはスプレー（例えば、従来のスプレー、電気作動式スプレー、静電気スプレーなど）、刷毛、ローラー、スポンジ、ワイプ、モップなどのような、当該技術分野で既知のあらゆる手段をも使用して適用することができる。
【０００６】
洗浄性製剤はまた、基本的に従来の洗浄性溶液、洗剤、溶媒などのような液体組成物である。典型的には、洗浄性組成物は溶媒、好ましくはフッ素化溶媒（又はポリマー）を含む。前記の液体組成物は、保護した表面から汚れを除去するために使用され、保護製剤専用のもの（つまり保護被膜の組成物に適合するもの）であることが好ましい。これらの組成物は、限定はされないが、好ましくはスプレー（例えば、従来のスプレー、電気作動式スプレー、静電気スプレーなど）、刷毛、ローラー、スポンジ、ワイプ、モップなどのような、当該技術分野で既知のあらゆる手段をも使用して適用することができ、又は標準的な家庭用洗浄性洗剤に用いる一般的な方法で使用することができる。
本発明は、さまざまな種類の室内、家庭内の表面又は素材を処理するために使用することができ、特に塗装壁、壁紙、及び壁布の処理に好適である。
【０００７】
より具体的で好ましい実施形態では、保護組成物はフッ素化化合物、特にフッ素化ポリマー（又はフルオロポリマー）を含む。実際に、フッ素化化合物は、室内の壁の表面、特に室内にある柔軟性で透過性の壁の表面に適用することができ、表面上に被膜（透明な被膜がよく、より好ましくは薄くて透明な被膜がよい）を形成することが見出されている。被膜は、処理した表面を、ペン、インク、コーヒーなどによる汚れやしみから効果的に保護する。汚れを拭き取ったり、こすったり、又は従来の製品若しくは有利に本明細書に開示されている特定の洗浄性組成物（又は洗剤）のいずれかを使用して洗浄したりすることにより、被膜は処理する表面からしみを容易に除去することができる。実験的な部分で説明するように、フッ素化化合物（例えば、フルオロポリマー）を使用するこのような処方は、室内の塗装壁、壁紙、及び壁布において非常に優れた保護性能を示し、液体のこぼれ染み、老朽化、家庭内でよく見られるしみ、及び一般的な汚れからこれらを保護する。
【０００８】
これに関連して、本発明はまた、一般に室内の表面又は素材を処理する方法に関し、その上に保護被膜を形成することによって、これらの表面又は素材を、汚れ、しみ、又はその他の劣化から保護する。より詳細には、本発明は、表面上に保護被膜を形成することによる、よりいっそう好ましくはフッ素化化合物（例えば、フルオロポリマー）を含む組成物を使用することによる、家庭内の表面処理方法に関する。
より詳細には、本発明の目的は、塗装壁、壁紙、及び壁布から選択される家庭内の表面又は素材を処理して、その上に保護被膜を形成する方法にあり、この方法は、フッ素化化合物（例えば、フルオロポリマー）を含む組成物を家庭内の表面又は素材に適用する工程を含む。
本発明の別の目的は、室内の塗装壁、壁紙、又は壁布を（例えば、汚れやしみから）保護する方法に関し、この方法は、室内の塗装壁、壁紙、又は壁布の表面の全体又は一部にフッ素化化合物（例えば、フルオロポリマー）を含む組成物を適用する工程を含む。
【０００９】
本発明のより詳細な目的は、室内の壁を汚れやしみから保護する方法にあり、この方法は、壁の表面全体又は一部にフッ素化化合物（例えば、フルオロポリマー）を含む組成物を適用する工程を含む。
本発明の更なる態様は、塗装壁、壁紙、及び壁布から選択される家庭内の表面又は素材の表面に透明な被膜を形成する方法にあり、この方法は、室内の表面又は素材の全体又は一部にフッ素化化合物（例えば、フルオロポリマー）を含む組成物を適用する工程を含む。
本発明はまた、フッ素化化合物（例えば、フルオロポリマー）、好ましくは官能化したフッ素化化合物（官能化したフルオロポリマーなど）を含む組成物の使用方法にも関する。この組成物は、
−塗装壁、壁紙、及び壁布を処理して、保護被膜を形成することにより前記表面の全体若しくは一部を保護するために使用するか、又は
−塗装壁、壁紙、若しくは壁布を汚れやしみから保護するために使用する。
【００１０】
本発明の別の目的は、基本的に色素を含まず、好ましくはフッ素化化合物を含む被覆組成物の使用方法に関する。この組成物は、家庭内の表面、より詳細には塗装壁、壁紙、及び壁布から選択される表面を処理する製品を製造するために使用される。
本発明の別の目的は、基本的に色素及び／又は染料を含まず、好ましくはフッ素化化合物を含む被覆組成物、並びに洗浄剤を含む洗浄性組成物の使用方法に関する。これらの組成物は、（ｉ）表面の全体又は一部に保護層を形成し、（ｉｉ）これらの表面を洗浄することにより、家庭内の表面、より詳細には塗装壁、壁紙、及び壁布から選択される表面を処理する製品を製造するために使用される。
本発明の更なる目的は、前に開示したように表面を処理した家庭内の表面を洗浄する方法にあり、この方法は、洗浄性組成物又は洗浄処理、好ましくは溶媒を含む洗浄性組成物を表面に適用する工程を含む。
【００１１】
上述したように、本発明は、一つには家庭内の表面又は素材上に保護被覆又は保護被膜を形成する特定の物質を使用することに基づく。より詳細には、処理用組成物はフッ素化化合物を含む。
フッ素化化合物は、化学構造内に炭素原子と結合したフッ素原子を含むあらゆる化合物であってもよく、好ましくはフルオロポリマーであってもよい。フッ素化化合物は、官能化したフルオロ炭化水素、パーフルオロカーボン、フルオロポリエーテル、又はパーフルオロポリエーテルであることが好ましく、置換又は非置換、飽和型又は不飽和型、分枝状又は直鎖状であってもよい。好ましい実施形態では、フッ素化化合物はまた、フッ素化ポリカルボキシレートのような１つ以上のフッ素化炭素鎖を含むポリマー、（例えば、アクリルモノマー若しくはメタクリルモノマーを含むフッ素化ポリマー、又はスチレンスルホン酸などのスルホン基を有するモノマーを含むフッ素化ポリマー）、又はカルボキシル化モノマー及びスルホン化モノマーを含むフッ素化コポリマー、又は１つ以上のフッ素化鎖を含むウレタン若しくはポリウレタンであってもよい。
【００１２】
より好ましい実施形態では、処理用組成物は、１つ以上のフルオロポリエーテル、より好ましくはパーフルオロポリエーテル、フッ素化ウレタン、又はフッ素化ポリウレタンのような全フッ素化ポリマー、又はフッ素化ポリアクリレートのようなポリカルボキシレートポリマーを含む。実際に、実施例で記載するように、これらのフッ素化物質は室内の表面の処理及び保護に有利な特性を示す。フルオロポリマーは、以下に記載するように、フッ素性界面活性剤又はその他のフッ素化化合物と任意選択的に組み合せることができる。
フッ素化化合物は、４００〜４０００の平均分子量を有するフッ素化ポリマーから選択されることが好ましい。
【００１３】
より具体的な実施形態では、フッ素化化合物は、好ましくはＸ−ＣＦ２−（Ｏ−Ｃ２Ｆ４）ｎ−（ＯＣＦ２）ｍ−ＯＣＦ２−Ｙ、又はＣｌ−（Ｃ３Ｆ６Ｏ）ｎ−ＣＦ２−Ｘ、又はＣｌ−（Ｃ２Ｆ４Ｏ）ｎ−ＣＦ２−Ｘ、又はＸ−ＣＦ２−（Ｏ−Ｃ２Ｆ４）ｎ−（ＯＣ３Ｆ６）ｐ−（ＯＣＦ２）ｍ−ＯＣＦ２−Ｙ、及びこれらの（部分的に）水素添加した形態の式を有するフッ素化ポリマーから選択され、式中、ｍ、ｎ、及びｐは独立して０を含む整数であり、ｍ＋ｎ又はｍ＋ｎ＋ｐは０ではなく、好ましくは５０未満であり、Ｘ及びＹは独立してＣＦ３（又はこれの水素添加した形態）、水素原子、塩素原子、官能基、又は異なるポリマー配列である。「水素添加した形態」という表現は、フッ素原子の一部が水素原子で置換されていることを表す。上記のフッ素化ポリマー又は全フッ素化ポリマーにより、本発明は好ましい形で実行することができる。上記の化学式において、ＯＣ２Ｆ４基、ＯＣＦ２基、及びＯＣ３Ｆ６基は、分子内で連続して出現することがあることは理解される。
【００１４】
別の好ましい例では、フッ素化化合物は官能化して、処理する表面の素材と共有結合又は非共有結合を形成する。実際に、処理する表面にポリマー又は保護剤を結合できる組成物を使用して、処理の効果を長続きさせることが好ましい。
好ましい実施形態では、フッ素化化合物は、化合物（例えば、ポリマー）を壁の表面と結合させて表面上に保護被膜を残す固定剤のように機能することができる末端官能基を含む。より好ましくは、末端官能基は、処理する表面の素材と共有結合又は非共有結合を形成することができるあらゆる基である。好ましい官能基は、処理する表面の素材と共有化学結合を形成することが可能である。典型的な官能基は、シラン、リン酸、カルボン酸、アルキルアミド、ポリエトキシ、硫酸、スルホン酸、アミンから選択され、例えば、−ＣＯＯＨ、−ＣＯＮＨＣ３Ｈ６（ＯＥｔ）ｎＣＨ３、−ＣＯＮＨＣ１８Ｈ３７、−ＣＯＮＨ（ＣＨ２）３Ｓｉ（ＯＥｔ）３、及び−［ＣＨ２Ｏ（ＥｔＯ）ｎ］ｍＰＯ（ＯＨ）３−ｍが挙げられる。フッ素化化合物は、いずれか一方の鎖の末端又は両方の末端に官能基を含むことができる。フッ素化化合物（例えば、ポリマー）は、一方の鎖の末端に官能基を１つだけ含み、もう一方の末端には官能基を含まないことが好ましい。
【００１５】
特定の好ましい実施形態では、組成物は、一方の鎖の末端にシラン末端官能基、より好ましくはトリエトキシシラン末端基を含むフッ素化ポリマーを含む。これに関連して、本発明に使用するフッ素化ポリマーの特定の実施例は、Ｃｌ−（Ｃ３Ｆ６Ｏ）ｎ−ＣＦ２−ＣＯＮＨ（ＣＨ２）３−Ｓｉ（Ｏ−ＣＨ２−ＣＨ２）３の一般式を持ったパーフルオロポリエーテルであり、式中のｎは上記で定義されている。
当社の技術試験では、このような組成物は、最も一般的で頑固なあらゆる汚れ（インク、鉛筆又はパステル、トマトソースなど）に対して塗装壁に非常に優れた保護を与えることができる。エトキシシラン基は水で希釈すると加水分解してＳｉ（ＯＨ）３になり、「固定剤」のように機能し、強力な共有結合又は水素結合を形成して全フッ素化分子を特定の表面と結合させることができる。理論に縛られないが、この思いがけない有利な特性は、シランが塗料色素中に存在する酸素原子（ＴｉＯ２などのオキシドであることが多い）及び塗料ポリマー中に存在するヒドロキシル基及びカルボン酸基と相互作用して、水素結合又はエーテル状の結合を形成するという事実に由来する。ポリマーを適用しても表面の外観は変化しないため、壁全体又は汚れやすい領域だけのいずれかを保護するために選択することができる。
【００１６】
あるいは、組成物は、保護用化合物が表面と結合するのを更に補助する物質（接着剤、結合剤、分散ポリマー、被膜形成ポリマー、又は架橋剤など）を単独で、又は組み合せて含むことができる。
フッ素化化合物、特にフッ素化ポリマー（及びこれらの官能化した誘導体）は、モノマーの重合技術による従来の化学合成で調製することができる。このような従来技術の例は、欧州特許ＷＯ８７／００５３８号、欧州特許第６９５，７７２号、又は欧州特許第３０１，４８７号に開示されており、これらの特許は参考として本明細書に組み込まれている。好適なポリマーは化学メーカーからも入手することができる。これに関連して、本発明での使用に好適な官能化したフッ素化ポリマーの特定の例には、以下のものが含まれる。
【００１７】
Ａｕｓｉｍｏｎｔ Ｆｌｕｏｒｏｌｉｎｋ ７００７（エトキシ）シランパーフルオロポリエーテル
Ａｕｓｉｍｏｎｔ Ｆｌｕｏｒｏｌｉｎｋ ７００９ リン酸パーフルオロポリエーテル
Ａｕｓｉｍｏｎｔ Ｆｌｕｏｒｏｌｉｎｋ ７００４ カルボン酸パーフルオロポリエーテル
Ａｕｓｉｍｏｎｔ ５０３４Ｘ フッ素化ポリウレタン
Ａｓａｈｉ ＡＧ ５３０Ｎ パーフルオロリン酸塩
Ｄｕｐｏｎｔ ＦＳＰ パーフルオロリン酸塩
フッ素化ポリカルボキシレートポリマー（例えば、フッ素化ポリアクリレートなど）
【００１８】
当該技術分野において、厚い被膜を形成して建物の外面を保護する被覆用に設計された、色素を含まない無色の組成物が提案されている。しかし、従来技術には、室内の壁を保護するためのフッ素化化合物を主体とする色素を含まない透明な組成物の使用に関する記述又は提案は存在しなかった。
本発明の実行において、保護処理により表面の外観が著しく変化しないように、処理する表面上に薄い被膜及び／又は基本的に透明で無色の被膜を形成できる組成物を使用することが好ましい。
これに関連して、好ましい実施形態では、本発明の被覆組成物（又は保護組成物）は基本的に色素及び／又は染料を含まない。
本発明の組成物に使用する被覆物質又は保護物質は、処理する表面の反射率を測定することにより選択することができる。これには例えば、カラースケールＬ×ａ×ｂ（ＣＩＥ１９７６）に従って結果を算出する反射率分光分析装置を使用することができる。これに関連して、（処理した表面と未処理の表面との間で）ＤＥ×ａｂが５より大きく、より好ましくはＤＥ×ａｂが３より小さいＬ×ａ×ｂシフトを起こさない被覆（又は被膜）を形成できる組成物を使用することが好ましい。
【００１９】
カラースケールＬ×ａ×ｂ又は反射率は従来技術で測定することができ、その方法は例えば、Ｍｉｎｏｌｔａ Ｃｏ． Ｌｔｄ．（日本、大阪）から入手可能なＭｉｎｏｌｔａ製クロマメーターＣＲ−２００（バージョン３．０）の操作マニュアルに記載されている。
典型的には、被膜の厚さは２０ｎｍ〜１００μｍである。ただし、被膜の厚さは表面に適用する組成物の量に応じても異なるため、本発明の適用において特定の範囲の厚さに限定しないことは理解されるべきである。
好ましい実施形態では、保護組成物は、製品の性能又は有用性を高めるために追加の成分又は添加物を含む。特定の実施形態では、組成物はフッ素性界面活性剤及び／又は溶媒を更に含む。
フッ素性界面活性剤は、有効なフッ素化化合物の溶解度、特に水に対する溶解度を高めるために使用することができる。フッ素性界面活性剤は、組成物の性能にも更に役立つことができる。従って、フッ素化化合物とフッ素性界面活性剤の組み合せにより、多くの場合、相乗作用が起こり、本発明の方法の性能が高まる。
【００２０】
本発明での使用に好ましいフッ素性界面活性剤は、硫酸、リン酸、スルホン酸、又はカルボン酸官能基、及びそれらの組み合せから選択される官能基を含む。
典型的なフッ素性界面活性剤の例には、以下のものが挙げられる。
Ｄｕｐｏｎｔ Ｚｏｎｙｌ ＦＳＰ リン酸フッ素性界面活性剤
Ｄｕｐｏｎｔ Ｚｏｎｙｌ ＴＢＳ スルホン酸フッ素性界面活性剤
Ｄｕｐｏｎｔ Ｚｏｎｙｌ ＦＳ−６２ スルホン酸フッ素性界面活性剤
Ａｕｓｉｍｏｎｔ Ｆｌｕｏｒｏｌｉｎｋ ７００９ リン酸塩
Ａｕｓｉｍｏｎｔ Ｆｌｕｏｒｏｌｉｎｋ ７００４ カルボン酸塩
【００２１】
これに関連して、本発明の好ましい組成物は、末端官能基、より好ましくはシラン末端官能基を持つフルオロポリマー、及び硫酸、スルホン酸、又はカルボン酸官能基を持つフッ素性界面活性剤を含む。
溶媒は好ましくは、不快な臭いや刺激のないものであるべきである。アルコール（例えば、イソプロピルアルコールなど）のような従来のあらゆる溶媒、エーテルやエステルなどを使用することができると考えられる。
その上、組成物は、界面活性剤、香料、安定剤、乳化剤、ポリアクリレート又はメタクリレート、ポリウレタン、増粘剤、静電気防止剤、紫外線防止剤、蛍光増白剤、非フッ素化シリコーン化合物、及び被膜形成ポリマーから選択される１つ以上の成分などの添加剤を単独で、又はさまざまに組み合せて更に含むことができる。
【００２２】
特定の実施形態では、非フッ素化シリコーン化合物を添加すると有利である。実際に、このような化合物は、組成物の性能に影響を与えることなく、低含量のフッ素化ポリマーの使用を可能にすることが見出されている。特に、硬化性シリコーンポリマーは、フッ素化ポリマーと組み合せると相乗的な効果を与え、その性能を高めることができる。その上、例えば、ポリアクリレートのようなポリカルボキシレートポリマーなどの被膜形成ポリマーは、フッ素化化合物又はポリマーと組み合せて使用すると、その性能を向上することができる。
増粘剤を使用すると、垂直な表面を含むあらゆる種類の表面にも組成物を適用しやすくすることができる。
【００２３】
特定の実施形態では、保護組成物は基本的に色素を含まず、
０．０１重量％〜４０重量％のフッ素化化合物（例えば、フッ素化ポリマー）、好ましくは官能化したフッ素化化合物（例えば、フッ素化ポリマー）、より好ましくは官能化したパーフルオロポリエーテル、
０重量％〜４０重量％のフッ素性界面活性剤、好ましくは官能化したフッ素性界面活性剤、
０重量％〜３０重量％の界面活性剤、
０重量％〜３０重量％の溶媒、特にアルコール、エーテル、又はエステル、
０重量％〜５０重量％の非フッ素化シリコーン化合物、
０重量％〜５０重量％のポリカルボキシレートポリマー、及び
２０重量％〜９９．９重量％の水を含む。
【００２４】
上述したように、本発明の保護組成物は、処理する表面の外観を変化させない、及び／又は基本的に透明な被膜を形成するように基本的に色素を含まないことが好ましい。本明細書において「基本的に含まない」という用語は、ある程度少量又は微量の色素は存在することができるが、最終組成物が上述した特定の好ましい範囲を超えるＬ×ａ×ｂシフトを基本的に起こさないことを意味する。
より好ましい実施形態ではまた、本発明の保護組成物は、１つ以上の有効量の蛍光増白剤を含む。このような特定の組成物は、白色の表面を含む光沢のある表面の処理に特に好適である。
本発明の被覆組成物は、塗料の添加物としても使用又は販売することができ、塗料に混合したり、塗料と組み合せて使用する場合には、色素を含むことができることは理解されるべきである。
本発明のより好ましい保護組成物は、基本的に色素を含まず、以下のものを含む。
【００２５】
ａ）シラン官能基を持つパーフルオロポリエーテル（０．０１〜４０％）、
ｂ）リン酸、硫酸、スルホン酸、カルボン酸、及びフッ素化アルキルポリエーテルから選択されるフッ素性界面活性剤（０〜５０％）、
ｃ）１つ以上の界面活性剤（０〜４０％）、
ｄ）イソプロピルアルコール（０〜３０％）、及び
ｅ）水（２０〜９９．９％）。
よりいっそう好ましくは、上記の製剤は以下のものを含む。
・０．１〜５０％のフッ素性界面活性剤、よりいっそう有利には０．２〜３０％のフッ素性界面活性剤、及び／又は
・０．５〜４０％、より好ましくは５〜１５％の界面活性剤、及び／又は
・２〜３０％、より好ましくは５〜２５％のアルコール
フルオロポリマー及びフッ素性界面活性剤の特定の実施形態は上述したとおりである。その他多数の異なる市販のフルオロポリマー及びフッ素性界面活性剤も、これらの処方に効果的に使用することができることは理解されるべきである。
【００２６】
前記の組成物は、これらには限定されないが、好ましくはスプレー（従来のスプレー、電気作動式スプレー、静電気スプレーなど）、刷毛、ローラー、スポンジ、布又は紙、モップなどのような、あらゆる好適な手段又は器具を使用して適用することができる。典型的な実施形態では、組成物は、自動ディスペンサー付きのローラー、スプレー、又は刷毛を使用して適用することができる。更に、上述したように、組成物は家庭内の壁又は表面の全体又は一部だけに適用することができる。
表面に適用する組成物の量は、組成物自体や処理する表面などに応じて、技術者が広い範囲で適合させることができる。典型的には、保護組成物の量は、１０〜３００ｇ／ｍ２、より好ましくは２０〜２５０ｇ／ｍ２、よりいっそう好ましくは３０〜２００ｇ／ｍ２の範囲で適用される。組成物は通常、単層で適用する。ただし、所望の場合、複数の層を適用することができる。また、保護被膜は長期間に渡って使用することができるが、組成物、表面、及び洗浄頻度に応じて異なる時間間隔で塗り替え又は重ね塗りを行うことができる。
【００２７】
表面を上記の組成物又は方法で一旦処理すると、従来の洗浄性組成物、製品、若しくは処理を使用するか、又は好ましくは、被覆に適合した特定の洗浄性組成物を使用して、汚れ、しみ、泥、又は劣化を非常に簡単に除去できるようになる。
これに関連して、本発明の目的は、上述した方法で処理した家庭内の表面を洗浄する方法にあり、この方法は、好ましくは溶媒を含む洗浄性組成物を表面に適用する工程を含む。
特に、上記のフッ素化化合物を含有する溶液を塗装壁に適用した後、例えばペン又は鉛筆で表面に汚れを付けた場合には、紙で汚れをこすればほぼ完全に汚れを除去することができる。ポリマーによる保護がなければ、汚れが除去されないだけでなく、通常ならこすると汚れの面積が広がってしまう。あるいは、単に（乾いた）紙でこする代わりに、汚れを除去するために溶媒を使用したり、ワイプやスポンジなどを使用することになる。
【００２８】
より好ましい実施形態では、処理した表面を被覆に適合した洗浄性組成物で洗浄する。このような洗浄性組成物は一般に液体であり、この液体は水性でも非水性であってもよく、そして少なくとも１つの界面活性剤、又は少なくとも１つの溶媒を含み、より好ましくはフルオロポリマーを含む。より具体的には、このような組成物は、パーフルオロポリエーテル、ヒドロ−パーフルオロポリエーテル、フッ素化溶媒、フッ素性界面活性剤、非フッ素性界面活性剤、グリコール、エーテル、ポリエトキシレート化アルコール、エステル、直鎖又は分枝鎖炭化水素などから選択される１つ以上の物質を含むことができる。前記液体組成物は、保護された表面から汚れを除去するために使用され、保護製剤専用である。これらの液体組成物は、汚れの上からスプレーするか、又はワイプ、スポンジ、若しくは上述したその他のあらゆる従来の手段をも使用して適用することができる。洗浄性組成物は、粉末、ゲル、ペースト、クリーム、フォームなどの形態でも処方することができる。
より好ましい溶媒は、以下に示す（Ｉ）又は（ＩＩ）の一般式を持った（パー）フルオロポリエーテル（官能化していない）又はこれらの水素添加した形態である。式中のｍ及びｎは上記で定義した整数である。
【００２９】
（Ｉ）ＣＦ３Ｏ−（ＣＦ２−Ｃ２Ｆ４−Ｏ）ｎ−（ＣＦ２Ｏ）ｍ−ＣＦ３
（ＩＩ）ＨＦ２−Ｃ−Ｏ−［（ＣＦ２−ＣＦ２−Ｏ）ｎ−（ＣＦ２−Ｏ）ｍ］−ＣＦ２Ｈ
これらの物質は、分子量に応じて異なる蒸発率及び粘度を持つ液体である。これに関連して、洗浄性組成物での使用に好ましいフッ素化溶媒は１８０〜１６００、よりいっそう好ましくは５００〜１０００の平均分子量を有する。これらのフッ素化溶媒は、官能化した形態には固定基が乏しいため、壁の表面に対する親和性がない。この溶媒は化学的に非常に不活性であるため、表面の外観及び色を変化させることはないが、その他の溶媒を使用すると、変化する可能性がある。これらの溶媒の効果は、保護被膜を形成する官能化したポリマーとの類似性に関係があると推測される。汚れが壁の表面に付くと、これらの汚れは官能化したフッ素化ポリマーによって形成される保護被膜上に何らかの方法で「定着する」。汚れを除去するために使用するフッ素化溶媒は、（どちらもフッ素化化合物であるため性質が同じであることから）保護被膜の一部を溶かすことができ、その結果、汚れを分離して表面から除去できる。フルオロポリマーは式（Ｉ）を有するものが特に好ましい。
【００３０】
好適なフッ素化溶媒の具体的な実施例は、Ａｕｓｉｍｏｎｔ Ｇａｌｄｅｎ Ｄ−０２及びＤ−０３、Ｈ−Ｇａｌｄｅｎ「ｇｒａｄｏ Ｃ」、Ｈ−Ｇａｌｄｅｎ「ｇｒａｄｏ Ｄ」及びＧａｌｄｅｎ Ｄ−１００である。
好ましい洗浄性組成物は以下のものを含む。
−　１つ以上の非官能化フルオロポリマー（０．０１重量％〜１００重量％）、
−　１つ以上のフッ素性界面活性剤（０重量％〜２０重量％）、
−　１つ以上の（非フッ素化）溶媒（０重量％〜９９．９重量％）、及び
−　１つ以上の（非フッ素性）界面活性剤（０重量％〜５０重量％）
より好ましくは、組成物は以下のものを含む。
−　上述した一般式（Ｉ）及び／又は（ＩＩ）を持った１つ以上のパーフルオロポリエーテル及び水素添加したパーフルオロポリエーテル、
−　上述したイオン性界面活性剤、非イオン性フッ素性界面活性剤（アルキルアミド官能化したパーフルオロポリエーテルなど）、又は双性イオン性フッ素性界面活性剤のような、１つ以上のフッ素性界面活性剤、
−　エーテル、ｎ−ブトキシ−プロポキシ−プロパノール、ジ（プロピレングリコール）メチルエーテル、グリコール、アルコール、ヘキサン、又はその他の炭化水素溶媒の中の１つ以上の成分から構成される溶媒、並びに
−　アルキル硫酸、アルキルスルホン酸、アルキルエトキシ硫酸、アルキルエトキシスルホン酸、アルキルエトキシアルコール、アルキルアミノキシド、アルキルポリグルコシド、ベタイン、スルホベタイン、サルコシン酸のような、１つ以上の非フッ素性界面活性剤。
【００３１】
典型的な組成物の実施例は以下のものを含む。
−　０．０１〜１００％のＧａｌｄｅｎ ＨＴ２００（Ａｕｓｉｍｏｎｔ）、又は
−　０．０１〜１００％のＧａｌｄｅｎ Ｄ０２（Ａｕｓｉｍｏｎｔ）、又は
−　０．０１〜１００％のＧａｌｄｅｎ Ｄ１００（Ａｕｓｉｍｏｎｔ）、又は
−　０．０１〜１００％のＨ−Ｇａｌｄｅｎ「ｇｒａｄｏ Ｂ」（Ａｕｓｉｍｏｎｔ）、又は
−　０．０１〜１００％のＨ−Ｇａｌｄｅｎ「ｇｒａｄｏ ｃ」（Ａｕｓｉｍｏｎｔ）、
及び
−　０〜２０％のＡｕｓｉｍｏｎｔ Ｆｌｕｏｒｏｌｉｎｋ ７００６ アルキルアミドフッ素性界面活性剤、
−　０〜４０％のｎ−ブトキシ−プロポキシ−プロパノール、
−　０〜４０％のジ（プロピレングリコール）メチルエーテル、
−　０〜１００％のグリコール、エーテル、又はポリエトキシレート化アルコール、及び
−　０〜９０％のヘキサン又はその他の脂肪族溶媒、
−　０〜４０％のアルキル硫酸又はその他のイオン性界面活性剤、及び
−　０〜４０％のアルキルエトキシアルコール又はその他の非イオン性界面活性剤、及び
−　０〜４０％のベタイン又はその他の双性界面活性剤。
【００３２】
このような洗浄性製品は、上述したようなスプレー器具、ワイプ、スポンジなどを使用して適用することができる。
本発明の更なる目的は、家庭内の壁又は素材を処理するのに好適な組成物にあり、この組成物は上記で定義したフルオロポリマーを含む。好ましくは、組成物は、シラン末端官能基を持つフルオロポリマー、硫酸、リン酸、又はスルホン酸官能基を持つフッ素性界面活性剤を含むことが好ましい。組成物は、界面活性剤、香料、安定剤、乳化剤、増粘剤、静電気防止剤、紫外線防止剤、非フッ素化シリコーン化合物、被膜形成ポリマー、又はこれらの組み合せから選択される１つ以上の添加剤を更に含むことができる。
ポリマー又はその他の構成成分の好ましい具体的な特性、種類、及びそれぞれの量は、上記で定義したとおりである。
【００３３】
本発明の更なる目的は、処理した家庭内の壁又は素材を洗浄するのに好適な組成物にあり、前記組成物がフルオロポリマーを含み、より好ましくは以下のものを含む。
−　上記で定義した一般式（Ｉ）及び／又は（ＩＩ）を持つ１つ以上のパーフルオロポリエーテル及び水素添加したパーフルオロポリエーテル、
−　フッ素性界面活性剤、
−　エーテル、ｎ−ブトキシ−プロポキシ−プロパノール、ジ（プロピレングリコール）メチルエーテル、ジオキサン、グリコール、エステル、アルコール、ヘキサン、又はその他の炭化水素溶媒の中の１つ以上の成分から構成される溶媒、並びに
−　非フッ素性界面活性剤。
【００３４】
ポリマー又はその他の構成成分の好ましい、具体的な特性、種類、及びそれぞれの量は、上記で定義したとおりである。
本発明の別の目的は、家庭内の表面又は素材、特に塗装壁、壁紙、及び壁布を処理するキット又は製品であり、これらのキット又は製品は個別に処方された以下の組成物を含む。
−　基本的に色素を含まず、フッ素化化合物を含む保護組成物、並びに
−　溶媒及び／又は界面活性剤を含む洗浄性組成物。
保護組成物はフルオロポリマーを含むことが好ましい。
これに関連して、本発明の好ましい目的は、家庭内の表面又は素材、特に塗装壁、壁紙、及び壁布を処理するキット又は製品であり、これらのキット又は製品は個別に処方された以下の組成物を含む。
−　官能化したパーフルオロポリエーテルを含む保護組成物、並びに
−　フルオロポリマー、好ましくはフルオロポリエーテルを含む洗浄性組成物。
【００３５】
本発明の更なる目的は、家庭内の表面又は素材、特に塗装壁、壁紙、及び壁布を処理するキット又は製品（又はプレミックス）であり、これらのキット又は製品（又はプレミックス）は個別に処方された以下の組成物を含む。
−　基本的に色素を含まず、フッ素化化合物を含む保護組成物
−　塗料、並びに
−　保護組成物及び／又は塗料に適合した洗浄性組成物（任意）
これらの組成物のポリマー又はその他の構成成分の具体的な特性、種類、及びそれぞれの量は、上記で定義したとおりである。組成物は液体であることが好ましく、あらゆる適切な容器（瓶、袋など）に入れることができる。上記キットはまた、保護組成物を適用するための器具、特にローラー、スプレー、刷毛、スポンジ、ワイプ、モップなどを更に含むことができる。
【００３６】
本発明は、実質的には、塗装壁、壁紙、及び壁布から選択される室内の表面又は素材を処理するのに特に好適かつ効果的である。これらの表面は、台所、居間、寝室、浴室、階段などのあらゆる場所にあってもよい。
本発明は、上記の表面を汚れ、しみ、泥、老朽化などのすべての種類の劣化から保護するために使用することができる。また、こぼれた液体（ワイン、油、コーヒーなど）、汚れ（インク、ペン、パステル、鉛筆、クレヨン、指紋など）、又は家庭内でよく見られるしみ（トマト、ケチャップ、マスタードなど）から保護し、これらを除去するために使用することができる。
【００３７】
この発明により、壁紙、壁布、及び塗装壁は、保護被膜下の本来の表面に影響を与えることなく洗浄することができる。壁紙及び壁布は、水及び／又は一般の家庭用洗剤で容易に洗浄することができる。壁はまた、特定のクリーナーで汚れを拭き取ることにより洗浄することができる。このような拭き取りは、本発明の処方で保護した表面に有効である。液体クリーナーの潤滑特性により、こすっても塗料がはがれることはない。
本発明の更なる態様及び利点を以下の実施例で開示する。これらの実施例は、本発明を説明するためのものであり、本発明の適用範囲を限定するものではない。
【００３８】
（実施例）
実施例１〜３：保護組成物の調製
下記の成分を同時に混合することにより、以下の保護組成物を調製した。
【００３９】
【表１】
2004512114.tif 000002
【００４０】
実施例４〜６：洗浄性組成物の調製
下記の成分を同時に混合することにより、以下の洗浄性組成物を調製した。
【００４１】
【表２】
2004512114.tif 000003
【００４２】
実施例７：保護性能及び洗浄性能
実施例１〜３に開示した組成物を塗装壁（又は壁紙若しくは壁布）に適用した。前記処方であらかじめ処理した表面に赤ワイン又は油をこぼしても、表面は汚れなかった。フルオロポリマーの保護被膜が液体の吸収を防ぐため、紙で拭いただけで壁をきれいにすることができる。
前記処方であらかじめ処理した壁に、ペン、鉛筆、クレヨン、ケチャップ、マスタードなどの汚れをつけても、実施例４〜６の液体洗浄性組成物で拭くことにより、簡単、かつ効果的に汚れを除去できる。
【国際公開パンフレット】
2004512114.tif 000004
2004512114.tif 000005
2004512114.tif 000006
2004512114.tif 000007
2004512114.tif 000008
2004512114.tif 000009
2004512114.tif 000010
2004512114.tif 000011
2004512114.tif 000012
2004512114.tif 000013
2004512114.tif 000014
2004512114.tif 000015
2004512114.tif 000016
2004512114.tif 000017
2004512114.tif 000018
2004512114.tif 000019
2004512114.tif 000020
2004512114.tif 000021
2004512114.tif 000022
2004512114.tif 000023
2004512114.tif 000024
2004512114.tif 000025
2004512114.tif 000026
2004512114.tif 000027
2004512114.tif 000028
2004512114.tif 000029
2004512114.tif 000030
【国際公開パンフレット（コレクトバージョン）】
2004512114.tif 000031
【国際調査報告】
2004512114.tif 000032
2004512114.tif 000033
2004512114.tif 000034